얻 어 지 는 아크릴 중합체 ( 고형분 50 %), 황산 에틸 에 용해 시킨 수지 ( 고형분 50 %), 가교제 ( 폴로 네이트 L , 일본 폴리우레탄 공업 제 ) 를 고형분 90 / 10 / 1 . 8 중량 부 가 되 도록 배합 , 잘 혼합 하 고 계속 하 여 , 두께 38 ㎛ PET 필름 에 , 150 ㎛ 아플리케 이 터 에서 직접 도공 하 고 105 ℃ 순풍 건조기 중 에서 5 분 간 건조 시킨 후 , 23 ℃ 에서 1 주간 양생 시켜 시료 필름 을 작성 했 다 . 시료 필름 의 두께 는 40 ㎛ 였 다 .